СПОСОБ ИЗГОТОВЛЕНИЯ СТЕКЛОМАГНЕЗИТОВОГО ИЗДЕЛИЯ
METHOD OF MANUFACTURING GLASS-MAGNESITE PRODUCT

Изобретение относится к производству строительных материалов, а именно к изготовлению стеломагнезитовых листов.
2
Наиболее близким по технической сущности и достигаемому эффекту является способ, в котором окись магния MgO, наполнитель последовательно подают в миксер и перемешивают. Затем подают водный раствор хлорида магния MgCl, окислители. Все компоненты перемешивают в миксере, и готовая смесь поступает в дозатор. Затем посредством барабанов, на поверхность матрицы из ПВХ подается нетканая стеклоткань с основой - стекловолокном, вторым слоем подается стеклоткань - стеклосетка. Смесь из дозатора подается на подготовленный лист матрицы. Матрица с необходимым количеством смеси перемещается ко вторым барабанам, армирующим стеклотканью и стекловолокном, которые накладываются сверху на заполненную смесь в матрице. Процесс формования завершается, когда все слои соединяются между собой. Далее, перемещаясь по конвейеру, листы подсыхают (патент РФ №82627, дата публикации: 10.05.2009 г., МПК: B32B 13/00, патентообладатель: Общество с ограниченной ответственностью "ПромтехУрал" (RU).
Недостаток данного технического решения заключается в том, что лист получается плоским, что не позволяет его использовать в качестве волнового кровельного листа, листовой, штучной черепицы, прочих конструктивных элементов крыши, а также интерьера, наружного фасада зданий и других назначений.
Задачей заявляемого изобретения является создание способа производства стекломагнезитового листа, при котором получается изделие, которое возможно использовать для покрытия крыши и прочих назначений без применения дополнительных материалов.
Технический результат заключается в создании криволинейного профиля и, как следствие, повышение технических характеристик.
Технический результат достигается тем, что в способе изготовления стекломагнезитового листа, в котором перемешивают оксид магния, наполнитель, хлорид магния, формуют полученную смесь, затем посредством прессования соединяют со стеклотканью, в поверхностный слой добавляют красители и поверхностный слой формуют в процессе прессования, а также в процессе перемешивания в наполнитель добавляют теплоизоляционные материалы и огнеупорные материалы и материалы с магнитными свойствами, кроме того, проводят прессование для получения криволинейного профиля.
Способ изготовления стекломагнезитового листа может быть реализован в следующем примере.
2
Окись магния MgO и наполнитель (в качестве наполнителя может быть использован перлит, древесные отходы, муку и т.п.) последовательно подают в миксер и перемешивают. Подают водный раствор хлорида магния MgCl и красители. Все компоненты перемешивают в миксере, и готовая смесь поступает в дозатор. Также в процессе перемешивания добавляют теплоизоляционные материалы и огнеупорные материалы, и материалы с магнитными свойствами, а также прочие материалы для придания необходимых свойств. Применение данных материалов позволяет создавать стекломагнезитовый лист, обладающий широким спектром свойств, что увеличивает его эксплуатационные характеристики, например, применение теплоизоляционных материалов позволит снизить затраты на дополнительное утепление, а также его установку, огнеупорные - позволят дополнительно обезопасить, например, какое-либо помещение от пожара, а материалы с магнитными свойствами позволят использовать, например, стену в качестве доски, на которой можно будет размещать металлические предметы и изделия с магнитным слоем. Смесь формуют в матрице или иным известным способом, в случае формовки в матрице, ее делают из плоского гладкого листа без бортиков - из пластика ПВХ. Затем посредством барабанов или иным способом прессования, например, используя пресс, на поверхность матрицы подается поверхностный слой (стеклоткань или иной материал). Прессование проводят таким образом, чтобы придать стекломагнезитовому листу криволинейный профиль, а также могут отформовать, для чего пресс изготавливается с необходимой формой, либо барабаны выполняются с необходимым профилем. Также формовку и придание криволинейного профиля могут совмещать. Процесс прессования завершается, когда все слои соединяются между собой. После прессования могут дополнительно деформировать стекломагнезитовый лист, используя известные способы деформации, например, при помощи вакуумной формовки.
Стекломагнезитовый лист, созданный вышеописанным способом, позволяет использовать стекломагнезитовый лист, не используя дополнительные материалы (например, гибкую черепицу) для покрытия и декорации стекломагнезита, а также для других строительных, технических и прочих нужд без использования дополнительных материалов, что безусловно ведет к повышению технических характеристик стекломагнезитового листа. Также стекломагнезитовый лист, произведенный согласно данному изобретению, можно обработать, придав ему шероховатость, или отполировать любыми известными способами, либо задать поверхностную структуру и окраску в процессе формования.
Таким образом, применение изобретения позволяет изготовить стекломагнезитовый лист криволинейного профиля с цветным покрытием или отформованными покрытием.